(57)【要約】  ４Ｈ型炭化珪素結晶をそれぞれ異なる含有率で含有する複数種類の炭化珪素質セラミックス粉末を、混合して成形原料を調製する成形原料調製工程と、成形原料を成形して成形体を形成する成形工程と、成形体を焼成して４Ｈ型炭化珪素結晶の含有率が所望の値に調整された炭化珪素質セラミックスを作製する焼成工程とを有する炭化珪素質セラミックスの製造方法。温度変化による比抵抗の変化量が小さく、通電により発熱させることが可能な炭化珪素質セラミックスを簡易な方法で製造することができる炭化珪素質セラミックスの製造方法を提供する。【特許請求の範囲】
【請求項１】
４Ｈ型炭化珪素結晶をそれぞれ異なる含有率で含有する複数種類の炭化珪素質セラミックス粉末を、混合して成形原料を調製する成形原料調製工程と、
前記成形原料を成形して成形体を形成する成形工程と、
前記成形体を焼成して４Ｈ型炭化珪素結晶の含有率が所望の値に調整された炭化珪素質セラミックスを作製する焼成工程とを有する炭化珪素質セラミックスの製造方法。
【請求項２】
前記複数種類の炭化珪素質セラミックス粉末が、作製しようとする炭化珪素質セラミックスにおける炭化珪素結晶中の４Ｈ型炭化珪素結晶の含有率よりも４Ｈ型炭化珪素結晶の含有率が低い炭化珪素質セラミックス粉末である低４Ｈ型−炭化珪素質セラミックス粉末と、作製しようとする炭化珪素質セラミックスにおける炭化珪素結晶中の４Ｈ型炭化珪素結晶の含有率よりも、４Ｈ型炭化珪素結晶の含有率が高い炭化珪素質セラミックス粉末である、高４Ｈ型−炭化珪素質セラミックス粉末とから構成され、
前記低４Ｈ型−炭化珪素質セラミックス粉末における炭化珪素結晶中の４Ｈ型炭化珪素結晶の含有率が、０．０１〜１５質量％であり、
前記高４Ｈ型−炭化珪素質セラミックス粉末における炭化珪素結晶中の４Ｈ型炭化珪素結晶の含有率が、０．５〜４０質量％である、請求項１に記載の炭化珪素質セラミックスの製造方法。
【請求項３】
前記低４Ｈ型−炭化珪素質セラミックス粉末における炭化珪素結晶中の４Ｈ型炭化珪素結晶の含有率と、前記高４Ｈ型−炭化珪素質セラミックス粉末における炭化珪素結晶中の４Ｈ型炭化珪素結晶の含有率との差が、５〜３０質量％である請求項２に記載の炭化珪素質セラミックスの製造方法。
【請求項４】
作製される前記炭化珪素質セラミックスが、炭化珪素結晶中に、０．１〜２５質量％の４Ｈ型炭化珪素結晶、及び５０〜９９．９質量％の６Ｈ型炭化珪素結晶を含有する請求項１〜３のいずれかに記載の炭化珪素質セラミックスの製造方法。
【請求項５】
作製される前記炭化珪素質セラミックス中の窒素の含有量が０．０１質量％以下である請求項１〜４のいずれかに記載の炭化珪素質セラミックスの製造方法。
【請求項６】
前記成形原料に金属珪素粉末が含有され、
作製される前記炭化珪素質セラミックスが、複数の炭化珪素粒子と、前記炭化珪素粒子同士を結合させる珪素とを含有するものである請求項１〜５のいずれかに記載の炭化珪素質セラミックスの製造方法。
【請求項７】
前記炭化珪素粒子の平均粒子径が、１０〜５０μｍである請求項６に記載の炭化珪素質セラミックスの製造方法。
【請求項８】
作製される前記炭化珪素質セラミックスの気孔率が、３０〜６５％である請求項１〜７のいずれかに記載の炭化珪素質セラミックスの製造方法。
【請求項９】
請求項１〜８のいずれかに記載の炭化珪素質セラミックスの製造方法によって、ハニカム構造の炭化珪素質セラミックスであるハニカム構造体を作製するハニカム構造体の製造方法。
【発明の詳細な説明】
【技術分野】
【０００１】
本発明は、炭化珪素質セラミックスの製造方法及びハニカム構造体の製造方法に関する。更に詳しくは、温度変化による比抵抗の変化量が小さく、通電により発熱させることが可能な炭化珪素質セラミックスを簡易な方法で製造することができる炭化珪素質セラミックスの製造方法に関する。更に、そのような炭化珪素質セラミックスの製造方法を用いたハニカム構造体の製造方法に関する。
【背景技術】
【０００２】
炭化珪素は、良電導性の化合物半導体であって、優れた耐熱性及び化学的安定性を有している。そのため、炭化珪素は、高温電気炉等に用いられる通電発熱体として利用されている。通常、炭化珪素は、通電発熱による温度上昇に伴って、「比抵抗が急激に降下し、約４００℃を極小として上昇に転じる」、という挙動を示す。これは、炭化珪素が半導体であることに基づくものと考えられている。つまり、炭化珪素が半導体であるため、不純物準位から伝導帯へ励起できる伝導電子の数が温度上昇に伴って増大する。そして、この挙動によって常温から約４００℃までは比抵抗が低下する。そして、当該約４００℃以降は格子の熱振動により伝導電子の移動度が低下するため、比抵抗が若干上昇傾向を示すと考えられている。【０００３】
炭化珪素は、このように、常温から約４００℃までの範囲において、比抵抗の温度変化が負特性（温度上昇に伴い、比抵抗が低下する性質）を示す。そのため、炭化珪素を発熱体として使用し、通電により常温から約４００℃まで温度上昇させた場合に、以下のような問題があった。すなわち、当該温度上昇に従って炭化珪素（発熱体）の比抵抗が低下し、これにより電流が急増する恐れがあった。また、上記「比抵抗の温度変化」の変化率（１００×比抵抗の変化の大きさ／温度の変化の大きさ）が大きい発熱体は、温度制御が非常に困難であった。【０００４】
これに対し、比抵抗の温度変化を小さくしようとして、「β−ＳｉＣ結晶粒子を少なくとも１０％含有するとともに窒素を固溶させた炭化珪素質焼結体」、からなる炭化珪素発熱体を製造する方法が提案されている（例えば、特許文献１を参照）。また、「全結晶系に占める６Ｈ型の比率が９０％以下であるとともに窒素を固溶させた炭化珪素」を主体とし、所定の抵抗温度係数を有する導電性炭化珪素質セラミック材を製造する方法が提案されている（例えば、特許文献２を参照）。
【先行技術文献】
【特許文献】
【０００５】
【特許文献１】特開平７−８９７６４号公報
【特許文献２】特開平７−５３２６５号公報
【発明の概要】
【０００６】
特許文献１に記載の炭化珪素質発熱体の製造方法では、得られる炭化珪素質発熱体が、準安定相であるβ−ＳｉＣ（３Ｃ型）結晶粒子を少なくとも１０％含有するものであった。３Ｃ型の結晶は、高電圧で通電した時に熱履歴により４Ｈ型や６Ｈ型に転移する恐れがあるため、得られる炭化珪素質発熱体は、このような転移により耐熱性が低下する恐れがあった。
【０００７】
また、特許文献２に記載の導電性炭化珪素質セラミック材の製造方法においては、得られる導電性炭化珪素質セラミック材の電気抵抗の温度依存性は少ない。しかし、得られる導電性炭化珪素質セラミック材の常温の比抵抗がいずれも１Ω・ｃｍ以下と低い。そのため、得られる導電性炭化珪素質セラミック材は、高電圧で通電した時に電流が過剰に流れることがあり、それによって電気回路等を破損させることがあるため好ましくない。
【０００８】
本発明は、このような従来技術の問題点に鑑みてなされたものである。本発明は、温度変化による比抵抗の変化量が小さく、通電により発熱させることが可能な炭化珪素質セラミックスを簡易な方法で製造することができる炭化珪素質セラミックスの製造方法を提供する。そして、本発明は、そのような炭化珪素質セラミックスの製造方法を用いたハニカム構造体の製造方法を提供する。
【０００９】
本発明によれば、以下に示す、炭化珪素質セラミックスの製造方法及びハニカム構造体の製造方法が提供される。
【００１０】
［１］  ４Ｈ型炭化珪素結晶をそれぞれ異なる含有率で含有する複数種類の炭化珪素質セラミックス粉末を、混合して成形原料を調製する成形原料調製工程と、前記成形原料を成形して成形体を形成する成形工程と、前記成形体を焼成して４Ｈ型炭化珪素結晶の含有率が所望の値に調整された炭化珪素質セラミックスを作製する焼成工程とを有する炭化珪素質セラミックスの製造方法。
【００１１】
［２］  前記複数種類の炭化珪素質セラミックス粉末が、作製しようとする炭化珪素質セラミックスにおける炭化珪素結晶中の４Ｈ型炭化珪素結晶の含有率よりも４Ｈ型炭化珪素結晶の含有率が低い炭化珪素質セラミックス粉末である低４Ｈ型−炭化珪素質セラミックス粉末と、作製しようとする炭化珪素質セラミックスにおける炭化珪素結晶中の４Ｈ型炭化珪素結晶の含有率よりも、４Ｈ型炭化珪素結晶の含有率が高い炭化珪素質セラミックス粉末である、高４Ｈ型−炭化珪素質セラミックス粉末とから構成され、前記低４Ｈ型−炭化珪素質セラミックス粉末における炭化珪素結晶中の４Ｈ型炭化珪素結晶の含有率が、０．０１〜１５質量％であり、前記高４Ｈ型−炭化珪素質セラミックス粉末における炭化珪素結晶中の４Ｈ型炭化珪素結晶の含有率が、０．５〜４０質量％である、［１］に記載の炭化珪素質セラミックスの製造方法。
【００１２】
［３］  前記低４Ｈ型−炭化珪素質セラミックス粉末における炭化珪素結晶中の４Ｈ型炭化珪素結晶の含有率と、前記高４Ｈ型−炭化珪素質セラミックス粉末における炭化珪素結晶中の４Ｈ型炭化珪素結晶の含有率との差が、５〜３０質量％である［２］に記載の炭化珪素質セラミックスの製造方法。
【００１３】
［４］  作製される前記炭化珪素質セラミックスが、炭化珪素結晶中に、０．１〜２５質量％の４Ｈ型炭化珪素結晶、及び５０〜９９．９質量％の６Ｈ型炭化珪素結晶を含有する［１］〜［３］のいずれかに記載の炭化珪素質セラミックスの製造方法。
【００１４】
［５］  作製される前記炭化珪素質セラミックス中の窒素の含有量が０．０１質量％以下である［１］〜［４］のいずれかに記載の炭化珪素質セラミックスの製造方法。
【００１５】
［６］  前記成形原料に金属珪素粉末が含有され、作製される前記炭化珪素質セラミックスが、複数の炭化珪素粒子と、前記炭化珪素粒子同士を結合させる珪素とを含有するものである［１］〜［５］のいずれかに記載の炭化珪素質セラミックスの製造方法。
【００１６】
［７］  前記炭化珪素粒子の平均粒子径が、１０〜５０μｍである［６］に記載の炭化珪素質セラミックスの製造方法。
【００１７】
［８］  作製される前記炭化珪素質セラミックスの気孔率が、３０〜６５％である［１］〜［７］のいずれかに記載の炭化珪素質セラミックスの製造方法。
【００１８】
［９］  ［１］〜［８］のいずれかに記載の炭化珪素質セラミックスの製造方法によって、ハニカム構造の炭化珪素質セラミックスであるハニカム構造体を作製するハニカム構造体の製造方法。
【００１９】
本発明の炭化珪素質セラミックスの製造方法は、「４Ｈ型炭化珪素結晶をそれぞれ異なる含有率で含有する」複数種類の炭化珪素質セラミックス粉末を混合して成形原料を調製する成形原料調製工程を有する。そのため、本発明の炭化珪素質セラミックスの製造方法によれば、温度変化による比抵抗の変化量が小さく、通電により発熱させることが可能な炭化珪素質セラミックスを作製することができる。
【００２０】
本発明のハニカム構造体の製造方法によれば、本発明の炭化珪素質セラミックスの製造方法を用いてハニカム構造体を作製するため、温度変化による比抵抗の変化量が小さく、通電により発熱させることが可能なハニカム構造体を作製することができる。
【図面の簡単な説明】
【００２１】
【図１】本発明のハニカム構造体の製造方法の一実施形態によって作製されたハニカム構造体の一実施形態を模式的に示す斜視図である。
【図２】本発明のハニカム構造体の製造方法の一実施形態によって作製されたハニカム構造体の、セルの延びる方向に平行な断面を示す模式図である。
【発明を実施するための形態】
【００２２】
以下、本発明の実施の形態について説明するが、本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に入ることが理解されるべきである。
【００２３】
（１）炭化珪素質セラミックスの製造方法：
（１−１）本発明の炭化珪素質セラミックスの製造方法の一実施形態は、成形原料調製工程と、成形工程と、焼成工程とを有する方法である。成形原料調製工程は、「４Ｈ型炭化珪素結晶をそれぞれ異なる含有率で含有する」複数種類の炭化珪素質セラミックス粉末を混合して成形原料を調製する工程である。成形工程は、上記成形原料を成形して成形体を形成する工程である。焼成工程は、上記成形体を焼成して４Ｈ型炭化珪素結晶の含有率が所望の値に調整された炭化珪素質セラミックスを作製する工程である。成形原料の調製に使用する炭化珪素質セラミックス粉末中の炭化珪素の含有率は、６０質量％以上であることが好ましい。また、成形原料の調製に使用する炭化珪素質セラミックス粉末中の珪素（金属珪素）の含有率は、４０質量％以下であることが好ましい。ここで、「複数種類の炭化珪素質セラミックス粉末」の「複数種類」は、炭化珪素質セラミックス粉末を、「含有される４Ｈ型炭化珪素結晶の含有量」によって種類分け（区別）したときの「複数種類」を意味する。つまり、４Ｈ型炭化珪素結晶の含有量が異なる炭化珪素質セラミックス粉末を、異なる種類の炭化珪素質セラミックス粉末であるとする。そして、「複数種類の炭化珪素質セラミックス粉末」というときは、複数の「４Ｈ型炭化珪素結晶の含有量が異なる炭化珪素質セラミックス粉末」のことを意味する。
【００２４】
上記本発明の炭化珪素質セラミックスの製造方法により、炭化珪素結晶中の４Ｈ型炭化珪素結晶の含有率が所望の値である、炭化珪素質セラミックスを得ることができる。つまり、まず、２種類以上の特定の（４Ｈ型炭化珪素結晶の含有率が異なる）炭化珪素質セラミックス粉末を準備する。そして、それらを所定の割合で混合するだけで、得られる炭化珪素質セラミックスの炭化珪素結晶中の４Ｈ型炭化珪素結晶の含有率を、所望の値とすることができる。混合させる炭化珪素質セラミックス粉末の種類は、２〜５種類が好ましく、２種類が更に好ましい。
【００２５】
成形原料中の炭化珪素質セラミックスにおける４Ｈ型炭化珪素結晶の含有率は、作製される炭化珪素質セラミックスの４Ｈ型炭化珪素結晶の含有率が所望の値になるように、調整する。尚、「４Ｈ型炭化珪素結晶の含有率」というときは、特に断りのない場合には、炭化珪素質セラミックス（又は、炭化珪素質セラミックス粉末）における炭化珪素結晶全体に対する４Ｈ型炭化珪素結晶の含有率を意味する。
【００２６】
「所望の４Ｈ型炭化珪素結晶の含有率」よりも低い「４Ｈ型炭化珪素結晶の含有率」の炭化珪素質セラミックス粉末を、「低４Ｈ型−炭化珪素質セラミックス粉末」、又は「低４Ｈ型炭化珪素粉末」と称する。また、「所望の４Ｈ型炭化珪素結晶の含有率」よりも高い「４Ｈ型炭化珪素結晶の含有率」の炭化珪素質セラミックス粉末を、「高４Ｈ型−炭化珪素質セラミックス粉末」、又は「高４Ｈ型炭化珪素粉末」と称する。「４Ｈ型炭化珪素結晶をそれぞれ異なる含有率で含有する」複数種類の炭化珪素質セラミックス粉末は、「低４Ｈ型−炭化珪素質セラミックス粉末」と、「高４Ｈ型−炭化珪素質セラミックス粉末」とから構成されている。「４Ｈ型炭化珪素結晶をそれぞれ異なる含有率で含有する」複数種類の炭化珪素質セラミックス粉末を構成する「低４Ｈ型−炭化珪素質セラミックス粉末」は、１種類であってもよいし複数種類であってもよい。また、「４Ｈ型炭化珪素結晶をそれぞれ異なる含有率で含有する」複数種類の炭化珪素質セラミックス粉末を構成する「高４Ｈ型−炭化珪素質セラミックス粉末」は、１種類であってもよいし複数種類であってもよい。ここで、「所望の４Ｈ型炭化珪素結晶の含有率」は、「作製しようとする炭化珪素質セラミックス（所望の炭化珪素質セラミックス）における炭化珪素結晶中の４Ｈ型炭化珪素結晶の含有率のことである。また、炭化珪素質セラミックス粉末における「４Ｈ型炭化珪素結晶の含有率」は、炭化珪素質セラミックス粉末中の炭化珪素結晶全体に対する４Ｈ型炭化珪素結晶の含有率のことである。
【００２７】
「低４Ｈ型−炭化珪素質セラミックス粉末」における、炭化珪素結晶中の４Ｈ型炭化珪素結晶の含有率は、０．０１〜１５質量％であることが好ましい。そして、「高４Ｈ型−炭化珪素質セラミックス粉末」における炭化珪素結晶中の４Ｈ型炭化珪素結晶の含有率は、０．５〜４０質量％であることが好ましい。ここで、炭化珪素結晶中の４Ｈ型炭化珪素結晶の含有率というときは、炭化珪素結晶全体に対する４Ｈ型炭化珪素結晶の含有率を意味する。
【００２８】
「低４Ｈ型−炭化珪素質セラミックス粉末における炭化珪素結晶中の４Ｈ型炭化珪素結晶の含有率」を、「低４Ｈ型−炭化珪素粉末における４Ｈ型炭化珪素結晶の含有率」と称する。「高４Ｈ型−炭化珪素質セラミックス粉末における炭化珪素結晶中の４Ｈ型炭化珪素結晶の含有率」を、「高４Ｈ型−炭化珪素粉末における４Ｈ型炭化珪素結晶の含有率」と称する。「低４Ｈ型−炭化珪素粉末における４Ｈ型炭化珪素結晶の含有率」と、「高４Ｈ型−炭化珪素粉末における４Ｈ型炭化珪素結晶の含有率」との差は、５〜３０質量％であることが好ましい。そして、当該「差」は、７〜３０質量％であることが更に好ましく、１５〜２７質量％であることが特に好ましい。５質量％より小さいと、得られる炭化珪素質セラミックスの炭化珪素結晶中の４Ｈ型炭化珪素結晶の含有率を所望の値とする際に、原料の調達が困難になることがある。３０質量％より大きいと、局所的に抵抗が低くなり、温度分布が不均一になる恐れがある。低４Ｈ型−炭化珪素粉末及び高４Ｈ型−炭化珪素粉末の、いずれか一方又は両方が、複数種類ある場合には、以下の通りであることが好ましい。つまり、当該複数種類の中のいずれを選択しても、上記「低４Ｈ型−炭化珪素粉末における４Ｈ型炭化珪素結晶の含有率」と、「高４Ｈ型−炭化珪素粉末における４Ｈ型炭化珪素結晶の含有率」との差が、上記範囲になることが好ましい。
【００２９】
また、低４Ｈ型−炭化珪素質セラミックス粉末における炭化珪素結晶中には、４Ｈ型炭化珪素結晶以外には、主として６Ｈ型炭化珪素結晶が含有されていることが好ましい。ここで、「４Ｈ型炭化珪素結晶以外には、主として６Ｈ型炭化珪素結晶が含有されている」というときは、１質量％以下の微量成分を除いて、４Ｈ型炭化珪素結晶以外には、６Ｈ型炭化珪素結晶のみが含有されていることを意味する。また、同様に、高４Ｈ型−炭化珪素質セラミックス粉末における炭化珪素結晶中には、４Ｈ型炭化珪素結晶以外には、主として６Ｈ型炭化珪素結晶が含有されていることが好ましい。
【００３０】
また、低４Ｈ型−炭化珪素質セラミックス粉末における炭化珪素結晶中には、４Ｈ型炭化珪素結晶及び６Ｈ型炭化珪素結晶以外に、１５Ｒ型炭化珪素結晶や３Ｃ型炭化珪素結晶が含有されていてもよい。また、同様に、高４Ｈ型−炭化珪素質セラミックス粉末における炭化珪素結晶中には、４Ｈ型炭化珪素結晶及び６Ｈ型炭化珪素結晶以外に、１５Ｒ型炭化珪素結晶や３Ｃ型炭化珪素結晶が含有されていてもよい。
【００３１】
１５Ｒ型炭化珪素結晶を含有する炭化珪素質セラミックスを作製する場合には、低４Ｈ型−炭化珪素質セラミックス粉末、高４Ｈ型−炭化珪素質セラミックス粉末、又は「これらの両方」に、１５Ｒ型炭化珪素結晶が含有されることが好ましい。上記「これらの両方」とは、「低４Ｈ型−炭化珪素質セラミックス粉末と、高４Ｈ型−炭化珪素質セラミックス粉末との両方」を意味する。
【００３２】
ここで、炭化珪素結晶の構造としては、「六方晶系の２Ｈ型、４Ｈ型、６Ｈ型」、「立方晶系の３Ｃ型」、「菱面体晶系の１５Ｒ型」等が挙げられる。これらの結晶構造は、通常、炭化珪素結晶（全体）中に混在し、結晶構造の種類によって、「温度変化による比抵抗の変化量（比抵抗の温度変化）」は異なるものである。
【００３３】
本実施形態の炭化珪素質セラミックスの製造方法について、更に詳細に説明する。本実施形態の炭化珪素質セラミックスの製造方法によって作製される炭化珪素質セラミックスの形状は、特に限定されない。以下の製造方法の説明においては、ハニカム構造の炭化珪素質セラミックス（ハニカム構造体）を製造する方法について説明する。本発明の炭化珪素質セラミックスの製造方法によって、ハニカム構造の炭化珪素質セラミックスであるハニカム構造体を作製する方法は、本発明のハニカム構造体の製造方法である。そのため、以下に示す本実施形態の炭化珪素質セラミックスの製造方法の説明は、本発明のハニカム構造体の製造方法の一実施形態の説明でもある。尚、本実施形態の炭化珪素質セラミックスの製造方法によって作製される炭化珪素質セラミックスの形状としては、ハニカム形状以外に、柱状、板状、その他不定形等を挙げることができる。本実施形態の炭化珪素質セラミックスの製造方法によって作製される炭化珪素質セラミックスの形状は、押出し成形等のセラミックスの成形方法によって形成可能な形状であれば、いずれの形状であってもよい。
【００３４】
（１−２）「複数の炭化珪素粒子と、当該炭化珪素粒子同士を結合させる珪素（金属珪素：Ｓｉ）とを含有する」炭化珪素質セラミックス（珪素−炭化珪素セラミックス）を作製する場合には、以下の方法で炭化珪素質セラミックスを作製することが好ましい。
【００３５】
まず、「４Ｈ型炭化珪素結晶をそれぞれ異なる含有率で含有する」複数種類の炭化珪素質セラミックス粉末を混合して成形原料を調製する（成形原料調製工程）。更に具体的には、低４Ｈ型−炭化珪素質セラミックス粉末と、高４Ｈ型−炭化珪素質セラミックス粉末とを、「得られる炭化珪素質セラミックスの炭化珪素結晶中の４Ｈ型炭化珪素結晶の含有率」が所望の値になるように、混合する。更に、当該混合物に、金属珪素粉末を混合して、成形原料を作製する。このとき、必要に応じて、バインダ、界面活性剤、造孔材、水等の、珪素−炭化珪素セラミックスの製造において通常使用される添加剤を、更に混合することが好ましい。尚、各原料を混合していく順序は、特に限定されない。また、低４Ｈ型−炭化珪素質セラミックス粉末と高４Ｈ型−炭化珪素質セラミックス粉末とを総称して、単に「炭化珪素質セラミックス原料」ということがある。
【００３６】
炭化珪素質セラミックス原料の平均粒子径は、１０〜５０μｍであることが好ましく、１５〜３５μｍであることが更に好ましい。１０μｍより小さいと、比抵抗が高くなりやすいため、通電した時に、電流が流れ難く、十分に発熱し難くなることがある。５０μｍより大きいと、気孔率が低くなりやすいため、熱容量が大きくなりやすく、通電時の昇温速度が遅くなる恐れがある。炭化珪素質セラミックス粉末の平均粒子径は、フラウンホーファー回折理論やミーの散乱理論を測定原理とした、レーザー回折／散乱式粒度分布測定装置（例えば、堀場製作所社製ＬＡ−９２０）により測定した５０％粒子径の値とする。
【００３７】
成形原料中の、金属珪素の含有率と炭化珪素質セラミックス原料の含有率との合計は、３０〜９０質量％であることが好ましい。
【００３８】
成形原料中の金属珪素の、金属珪素と炭化珪素質セラミックス原料との合計に対する比率（質量比）は、１０〜４０質量％が好ましく、１５〜３５質量％が更に好ましい。
【００３９】
バインダとしては、メチルセルロース、ヒドロキシプロピルメチルセルロース、ヒドロキシプロポキシルセルロース、ヒドロキシエチルセルロース、カルボキシメチルセルロース、ポリビニルアルコール等を挙げることができる。これらの中でも、メチルセルロースとヒドロキシプロポキシルセルロースとを併用することが好ましい。バインダの含有量は、炭化珪素質セラミックス原料及び金属珪素の合計質量を１００質量部としたときに、２．０〜１０．０質量部であることが好ましい。
【００４０】
水の含有量は、炭化珪素質セラミックス原料及び金属珪素の合計質量を１００質量部としたときに、２０〜６０質量部であることが好ましい。
【００４１】
界面活性剤としては、エチレングリコール、デキストリン、脂肪酸石鹸、ポリアルコール等を用いることができる。これらは、１種単独で使用してもよいし、２種以上を組み合わせて使用してもよい。界面活性剤の含有量は、炭化珪素質セラミックス原料及び金属珪素の合計質量を１００質量部としたときに、０．１〜２．０質量部であることが好ましい。
【００４２】
造孔材としては、焼成後に気孔となるものであれば特に限定されるものではなく、例えば、グラファイト、澱粉、発泡樹脂、吸水性樹脂、シリカゲル等を挙げることができる。造孔材の含有量は、炭化珪素質セラミックス原料及び金属珪素の合計質量を１００質量部としたときに、０．５〜１０．０質量部であることが好ましい。造孔材の平均粒子径は、１０〜３０μｍであることが好ましい。１０μｍより小さいと、気孔を十分形成できないことがある。３０μｍより大きいと、成形時に口金に詰まることがある。造孔材の平均粒子径はレーザー回折方法で測定した値である。
【００４３】
次に、成形原料を混練して坏土を形成する。成形原料を混練して坏土を形成する方法としては特に制限はなく、例えば、ニーダー、真空土練機等を用いる方法を挙げることができる。
【００４４】
次に、坏土（成形原料）を押出成形してハニカム成形体（ハニカム形状の成形体）を形成することが好ましい（成形工程）。ハニカム成形体（ハニカム形状の成形体）は、流体の流路となる「一方の端面から他方の端面まで延びる複数のセル」を、区画形成する多孔質の隔壁と、最外周に位置する外周壁とを有する筒状の成形体である。尚、ハニカム成形体は、必ずしも外周壁を備える必要はない。尚、本発明の炭化珪素質セラミックスの製造方法においては、成形工程において形成される成形体の形状は、ハニカム形状に限定されず、任意の形状にすることができる。
【００４５】
押出成形に際しては、所望の全体形状（外形）、セル形状、隔壁厚さ、セル密度等を有する口金を用いることが好ましい。口金の材質としては、摩耗し難い超硬合金が好ましい。
【００４６】
ハニカム成形体の、外形、大きさ、隔壁厚さ、セル密度、外周壁の厚さ等は、乾燥、焼成における収縮を考慮し、作製しようとするハニカム構造体の構造に合わせて適宜決定することができる。
【００４７】
得られたハニカム成形体について、乾燥を行うことが好ましい。乾燥の方法は特に限定されず、例えば、マイクロ波加熱乾燥、高周波誘電加熱乾燥等の電磁波加熱方式と、熱風乾燥、過熱水蒸気乾燥等の外部加熱方式とを挙げることができる。これらの中でも、電磁波加熱方式で一定量の水分を乾燥させた後、残りの水分を外部加熱方式により乾燥させることが好ましい。これにより、成形体全体を迅速かつ均一に、クラックが生じないように乾燥することができる。乾燥の条件として、電磁波加熱方式にて、乾燥前の水分量に対して、３０〜９９質量％の水分を除いた後、外部加熱方式にて、３質量％以下の水分にすることが好ましい。電磁波加熱方式としては、誘電加熱乾燥が好ましく、外部加熱方式としては、熱風乾燥が好ましい。
【００４８】
ハニカム成形体の中心軸方向長さが、所望の長さではない場合は、両端面（両端部）を切断して所望の長さとすることが好ましい。切断方法は特に限定されないが、丸鋸切断機等を用いる方法を挙げることができる。
【００４９】
次に、バインダ等を除去するため、仮焼成を行うことが好ましい。仮焼成は大気雰囲気において、４００〜５５０℃で、０．５〜２０時間行うことが好ましい。仮焼成の方法は特に限定されず、電気炉、ガス炉等を用いて行うことができる。
【００５０】
次に、仮焼を行ったハニカム成形体を焼成して、４Ｈ型炭化珪素結晶の含有率が所望の値に調整されたハニカム構造体（ハニカム構造の炭化珪素質セラミックス）を作製することが好ましい（焼成工程）。焼成条件は、窒素、アルゴン等の不活性雰囲気において、１４００〜１５００℃で、１〜２０時間加熱することが好ましい。また、焼成後、耐久性向上のために、１２００〜１３５０℃で、１〜１０時間、酸化処理を行うことが好ましい。焼成の方法は特に限定されず、電気炉、ガス炉等を用いて行うことができる。
【００５１】
（１−３）炭化珪素同士の結合により形成される（バインダとしての珪素を有さない）炭化珪素質セラミックスを作製する場合には、以下の方法で炭化珪素質セラミックスを作製することが好ましい。
【００５２】
まず、成形原料調製工程において、「４Ｈ型炭化珪素結晶をそれぞれ異なる含有率で含有する」複数種類の炭化珪素質セラミックス粉末を混合して成形原料を調製する。そして、金属珪素を添加せず、必要に応じて添加物を加え、成形原料を得る。
【００５３】
また、１５Ｒ型炭化珪素結晶や３Ｃ型炭化珪素結晶を含有する炭化珪素質セラミックスを作製する場合には、低４Ｈ型−炭化珪素質セラミックス粉末、高４Ｈ型−炭化珪素質セラミックス粉末、又は「これらの両方」に、１５Ｒ型炭化珪素結晶や３Ｃ型炭化珪素結晶が含有されることが好ましい。上記「これらの両方」は、「低４Ｈ型−炭化珪素質セラミックス粉末と、高４Ｈ型−炭化珪素質セラミックス粉末との両方」を意味する。
【００５４】
次に、成形原料を、必要に応じて、押出し成形等により、ハニカム構造等の所望の構造に成形し、成形体を形成する（成形工程）。
【００５５】
次に、得られた成形体を、公知の方法で焼成して、４Ｈ型炭化珪素結晶の含有率が所望の値に調整された炭化珪素質セラミックスを得る（焼成工程）ことができる。
【００５６】
（２）炭化珪素質セラミックス：
本発明の炭化珪素質セラミックスの製造方法の一実施形態によって作製される炭化珪素質セラミックスは、炭化珪素結晶を含有し、炭化珪素結晶中に、「０．１〜２５質量％の４Ｈ型炭化珪素結晶、及び５０〜９９．９質量％の６Ｈ型炭化珪素結晶」が含有されるものであることが好ましい。
【００５７】
このように、本発明の炭化珪素質セラミックスの製造方法の一実施形態によって作製される炭化珪素質セラミックスは、０．１〜２５質量％の４Ｈ型炭化珪素結晶、及び５０〜９９．９質量％の６Ｈ型炭化珪素結晶を含有する。そのため、温度変化による比抵抗の変化量が小さく、通電により発熱させることが可能である。そのため、本実施形態の炭化珪素質セラミックスの製造方法によって作製されるハニカム構造体は、通電により発熱する「通電発熱体」として使用することができる。更に、当該ハニカム構造体を、触媒担体（通電発熱触媒担体）とし、触媒を担持して排ガスの浄化に使用した場合には、当該触媒担体（ハニカム構造体）は、温度が大きく変化しても比抵抗の変化が少ない。そのため、当該触媒担体（ハニカム構造体）は、通電発熱時の温度制御を安定して行うことができる。
【００５８】
本発明の炭化珪素質セラミックスの製造方法の一実施形態によって作製される炭化珪素質セラミックスを、以下、「作製される炭化珪素質セラミックス」と称することがある。作製される炭化珪素質セラミックスは、含有される炭化珪素結晶が、４Ｈ型炭化珪素結晶、６Ｈ型炭化珪素結晶及び１５Ｒ型炭化珪素結晶を含有することが好ましく、これらの結晶から形成されていることが更に好ましい。
【００５９】
上記作製される炭化珪素質セラミックスにおける炭化珪素結晶中の４Ｈ型炭化珪素結晶の含有率は、０．１〜２５質量％であることが好ましく、０．１〜１７質量％が更に好ましく、０．１〜５質量％が特に好ましい。そして、当該炭化珪素結晶中の４Ｈ型炭化珪素結晶以外の結晶成分は、６Ｈ型炭化珪素結晶及び１５Ｒ型炭化珪素結晶であることが好ましい。当該炭化珪素結晶中の４Ｈ型炭化珪素結晶の含有率が０．１質量％より小さいと、６Ｈ型炭化珪素結晶の結晶相を経由する電気伝導が支配的になり、温度変化による比抵抗の変化量が大きくなることがある。炭化珪素結晶中の４Ｈ型炭化珪素結晶の含有率が２５質量％より大きいと、比抵抗が低くなり、通電した時に、電流が過剰に流れることがあり、電気回路等を破損させることがある。
【００６０】
上記作製される炭化珪素質セラミックスにおける炭化珪素結晶中には、１５Ｒ型炭化珪素結晶が０．１〜２０質量％含有されていてもよく、０．１〜１２質量％含有されていることが更に好ましい。１５Ｒ型炭化珪素結晶のバンドギャップは４Ｈ型炭化珪素結晶のバンドギャップより小さい。このため、界面近傍の酸化膜トラップ密度による反転層チャネル移動度への影響が小さい。更に１５Ｒ型炭化珪素結晶のバルク移動度は異方性が低く、通電時の抵抗が安定する効果がある。一方、炭化珪素結晶中の１５Ｒ型炭化珪素結晶の含有率が２０質量％より大きいと、１５Ｒ型炭化珪素結晶による導電が支配的となって、比抵抗の温度変化を小さくすることができなくなる恐れがある。
【００６１】
上記作製される炭化珪素質セラミックスにおける炭化珪素結晶中の３Ｃ型炭化珪素結晶の含有率には、５質量％以下であることが好ましく、３質量％以下であることが更に好ましい。３Ｃ型炭化珪素は準安定相であるため、熱履歴により４Ｈ型や６Ｈ型に転移する。このため炭化珪素結晶中の３Ｃ型炭化珪素結晶の含有率が５質量％より大きいと、耐熱性が低下することがある。
【００６２】
上記作製される炭化珪素質セラミックスにおける炭化珪素結晶中に、１５Ｒ型炭化珪素結晶、３Ｃ型炭化珪素結晶、又は「これらの両方」が含有される場合には、炭化珪素結晶中の「残りの成分」は、６Ｈ型炭化珪素結晶であることが好ましい。上記「これらの両方」は、１５Ｒ型炭化珪素結晶と３Ｃ型炭化珪素結晶の両方を意味する。上記「残りの成分」は、「４Ｈ型炭化珪素結晶、１５Ｒ型炭化珪素結晶及び３Ｃ型炭化珪素結晶」以外の成分を意味する。
【００６３】
本発明の炭化珪素質セラミックスの製造方法の一実施形態によって作製される炭化珪素質セラミックス中の窒素の含有量（固溶量）が、０．０１質量％以下であることが好ましい。窒素の固溶量が０．０１質量％より大きいと、比抵抗が低くなり、通電した時に、電流が過剰に流れることがあり、電気回路等を破損させることがあるため好ましくない。窒素の含有量は、ＩＣＰ（Ｉｎｄｕｃｔｉｖｅｌｙ  Ｃｏｕｐｌｅｄ  Ｐｌａｓｍａ：高周波誘導結合プラズマ）発光分光分析法で測定した値である。
【００６４】
本発明の炭化珪素質セラミックスの製造方法の一実施形態によって作製される炭化珪素質セラミックスは、多孔質の焼成体（焼結体）であることが好ましい。上記作製される炭化珪素質セラミックスが多孔質である場合、気孔率は３０〜６５％であることが好ましく、３５〜５０％であることが更に好ましい。気孔率が３０％より小さいと、比抵抗が低くなり、通電した時に、電流が過剰に流れることがあり、電気回路等を破損させることがある。さらに、気孔率が３０％より小さいと、熱容量が大きくなるため、通電時の昇温速度が遅くなる恐れがある。気孔率が６５％より大きいと、比抵抗が高くなりやすく、通電した時に、電流が流れ難いため、十分に発熱し難くなることがある。さらに、気孔率が６５％より大きいと、強度が低下し、「熱サイクルや、通電時の温度分布」によりクラックが生じる恐れがある。気孔率は、水銀ポロシメータで測定した値である。また、平均細孔径は、２〜３０μｍであることが好ましく、４〜２０μｍであることが更に好ましい。平均細孔径が２μｍより小さいと、比抵抗が大きくなりすぎることがある。平均細孔径が３０μｍより大きいと、比抵抗が小さくなりすぎることがある。平均細孔径は、水銀ポロシメータにより測定した値である。
【００６５】
作製される炭化珪素質セラミックスは、２０℃における比抵抗（Ｒ２０）が２〜１００Ω・ｃｍであり、４００℃における比抵抗が１〜２５Ω・ｃｍであることが好ましく、５〜２０Ω・ｃｍであることが更に好ましい。これにより、上記作製される炭化珪素質セラミックスは、通電により適切に発熱させることができる。４００℃における比抵抗が２５Ω・ｃｍより大きいと、通電した時に、電流が流れ難いため、十分に発熱し難くなることがある。４００℃における比抵抗が１Ω・ｃｍより小さいと、通電した時に、電流が過剰に流れることがあり、電気回路等を破損させることがある。尚、４００℃における比抵抗は、通電発熱により炭化珪素質セラミックスを４００℃まで昇温したときの比抵抗である。
【００６６】
また、作製される炭化珪素質セラミックスは、２０℃における比抵抗（Ｒ２０）と、最小比抵抗（ＲＭｉｎ）との差（Ｒ２０−ＲＭｉｎ）が、８０Ω・ｃｍ以下であることが好ましく、４０Ω・ｃｍ以下であることが更に好ましい。このように、２０℃における比抵抗と、最小比抵抗との差が小さいことにより、通電した時に、通電発熱による比抵抗の変化が小さくなるため、電流が過剰に流れることを防止することができる。上記比抵抗の差が、８０Ω・ｃｍより大きいと、通電した時に、電流が過剰に流れることがあり、電気回路等を破損させることがある。ここで、「最小比抵抗」とは、炭化珪素質セラミックスの温度を変化させたときに、炭化珪素質セラミックスの比抵抗の値が最も小さくなるときの当該比抵抗の値のことである。
【００６７】
また、作製される炭化珪素質セラミックスは、比抵抗が最小（最小比抵抗）となる温度（ＴＲ−Ｍｉｎ）が５００℃以下であることが好ましく、４００℃以下であることが更に好ましい。より低い温度にて、比抵抗が上昇に転ずることにより、電流が過剰に流れることを避けることができ、電気回路等の破損を予防することが可能となる。
【００６８】
作製される炭化珪素質セラミックスが、「複数の炭化珪素粒子と、当該炭化珪素粒子同士を結合させる珪素とを」含有する場合には、比抵抗をより低くすることができる。また、この場合、珪素の含有率が１０〜４０質量％であることが好ましく、１５〜３５質量％であることが更に好ましい。珪素の含有率が、１０質量％より少ないと、気孔率が高くなり、比抵抗が高くなりやすくなることがある。そして、それにより、作製される炭化珪素質セラミックスに通電した時に、電流が流れ難くなるため、十分に発熱し難くなることがある。さらに、珪素の含有率が、１０質量％より少ないと、強度が低下し、熱サイクルや通電時の温度分布によりクラックが生じる恐れがある。珪素の含有率が、４０質量％より多いと、気孔率が低くなり、比抵抗が低くなりやすくなることがある。そして、それにより、作製される炭化珪素質セラミックスに通電した時に、電流が過剰に流れることがあり、電気回路等を破損させることがある。さらに、珪素の含有率が、４０質量％より多いと、熱容量が大きくなり、通電時の昇温速度が遅くなる恐れがある。
【００６９】
また、作製される炭化珪素質セラミックスが、「複数の炭化珪素粒子と、当該炭化珪素粒子同士を結合させる珪素とを」含有する場合には、炭化珪素粒子の平均粒子径は、１０〜５０μｍであることが好ましく、１５〜３５μｍであることが更に好ましい。炭化珪素粒子の平均粒子径をこのような範囲とすることにより、温度変化による比抵抗の変化量を小さくすることと、比抵抗を所望の値とすることとを両立することができる。炭化珪素粒子の平均粒子径が、１０μｍより小さいと、比抵抗が高くなりやすい。そして、それにより、作製される炭化珪素質セラミックスに通電した時に、電流が流れ難くなるため、十分に発熱し難くなることがある。炭化珪素粒子の平均粒子径が、５０μｍより大きいと、気孔率が低くなりやすい。そして、それにより、熱容量が大きくなりやすいため、作製される炭化珪素質セラミックスに通電した時の昇温速度が遅くなる恐れがある。炭化珪素質セラミックスに含有される炭化珪素粒子の平均粒子径は、炭化珪素質セラミックスの断面及び表面をＳＥＭ観察して、画像処理ソフトによって計測した値である。画像ソフトとしては、ＩｍａｇｅＪ（ＮＩＨ（Ｎａｔｉｏｎａｌ  Ｉｎｓｔｉｔｕｔｅ  ｏｆ  Ｈｅａｌｔｈ）社製）を用いることができる。具体的には、例えば、まず、炭化珪素質セラミックスから、「断面」及び「表面」を観察するためのサンプルを切り出す。炭化珪素質セラミックスの断面については、断面の凹凸を樹脂で埋め、更に研磨を行い、研磨面の観察を行う。一方、炭化珪素質セラミックスの表面については、切り出したサンプル（隔壁）をそのまま観察する。そして、「断面」５視野と「表面」５視野のそれぞれの観察結果の相加平均を、炭化珪素質セラミックスに含有される炭化珪素粒子の平均粒子径とする。
【００７０】
本発明の炭化珪素質セラミックスの製造方法の一実施形態によって作製される炭化珪素質セラミックスは、例えば、１００〜８００Ｖの電圧を印加した場合に、発熱により、４００〜９００℃となる。
【００７１】
（３）ハニカム構造体の製造方法：
本発明のハニカム構造体の製造方法の一実施形態は、上記本発明の炭化珪素質セラミックスの製造方法の一の実施形態によって、「ハニカム構造の炭化珪素質セラミックス」であるハニカム構造体を作製するものである。ここで、ハニカム構造体は、流体の流路となる「一方の端面から他方の端面まで延びる複数のセル」を、区画形成する多孔質の隔壁と、最外周に位置する外周壁とを有する筒状の構造体である。
【００７２】
本実施形態のハニカム構造体の製造方法は、上記本発明の炭化珪素質セラミックスの製造方法の一の実施形態の成形工程において、ハニカム構造の成形体を形成するものである。本実施形態のハニカム構造体の製造方法は、成形工程において「ハニカム構造の成形体」を形成する以外は、上記本発明の炭化珪素質セラミックスの製造方法の一の実施形態と同様であることが好ましい。成形工程において、成形原料を「ハニカム構造の成形体」に成形する方法は、特に限定されず、公知の方法を用いることができる。
【００７３】
（４）ハニカム構造体：
図１、２に示すように、ハニカム構造体１００は、流体の流路となる「一方の端面１１から他方の端面１２まで延びる複数のセル２」を、区画形成する多孔質の隔壁１と、最外周に位置する外周壁３とを有する筒状の構造体である。尚、上記作製されたハニカム構造体は、必ずしも外周壁を備える必要はない。ハニカム構造体１００は、本発明のハニカム構造体の製造方法の一実施形態によって作製されたハニカム構造体である。
【００７４】
このように、ハニカム構造体１００は、上記本発明の炭化珪素質セラミックスの製造方法の一実施形態において、成形体の形状をハニカム形状としたものである。そのため、ハニカム構造体１００は、温度変化による比抵抗の変化量が小さく、通電により発熱させることが可能である。そのため、ハニカム構造体１００を触媒担体とし、触媒を担持して排ガスの浄化に使用した場合には、当該触媒担体は、温度が大きく変化しても比抵抗の変化が少ないものとなる。そのため、当該触媒担体は、通電発熱時の温度制御を安定して行うことができる。
【００７５】
ハニカム構造体１００は、隔壁厚さが５０〜２００μｍであることが好ましく、７０〜１３０μｍであることが更に好ましい。隔壁厚さをこのような範囲にすることにより、ハニカム構造体１００を触媒担体として用いて、触媒を担持しても、排ガスを流したときの圧力損失が大きくなり過ぎることを抑制できる。隔壁厚さが５０μｍより薄いと、ハニカム構造体の強度が低下することがある。隔壁厚さが２００μｍより厚いと、ハニカム構造体１００を触媒担体として用いて、触媒を担持した場合に、排ガスを流したときの圧力損失が大きくなることがある。
【００７６】
ハニカム構造体１００は、セル密度が４０〜１５０セル／ｃｍ２であることが好ましく、７０〜１００セル／ｃｍ２であることが更に好ましい。セル密度をこのような範囲にすることにより、排ガスを流したときの圧力損失を小さくした状態で、触媒の浄化性能を高くすることができる。セル密度が４０セル／ｃｍ２より低いと、触媒担持面積が少なくなることがある。セル密度が１５０セル／ｃｍ２より高いと、ハニカム構造体１００を触媒担体として用いて、触媒を担持した場合に、排ガスを流したときの圧力損失が大きくなることがある。
【００７７】
隔壁１は、多孔質であることが好ましい。隔壁１が多孔質である場合、隔壁１の気孔率は３０〜６５％であることが好ましく、３５〜５０％であることが更に好ましい。気孔率が３０％より小さいと、熱容量が大きくなり、通電時の昇温速度が遅くなる恐れがある。気孔率が６５％より大きいと、強度が低下し、熱サイクルや、通電時の温度分布によりクラックが生じる恐れがある。
【００７８】
また、隔壁１が多孔質である場合、隔壁１の平均細孔径は、２〜３０μｍであることが好ましく、４〜２０μｍであることが更に好ましい。平均細孔径が２μｍより小さいと、比抵抗が大きくなりすぎることがある。平均細孔径が３０μｍより大きいと、比抵抗が小さくなりすぎることがある。
【００７９】
また、ハニカム構造体１００の最外周を構成する外周壁３の厚さは、０．１〜２ｍｍであることが好ましい。０．１ｍｍより薄いと、ハニカム構造体１００の強度が低下することがある。２ｍｍより厚いと、触媒を担持する隔壁の面積が小さくなることがある。
【００８０】
ハニカム構造体１００は、セル２の延びる方向に直交する断面におけるセル２の形状が、四角形、六角形、八角形、又はこれらの組み合わせ、であることが好ましい。セル形状をこのようにすることにより、ハニカム構造体１００に排ガスを流したときの圧力損失が小さくなり、触媒の浄化性能が優れたものとなる。
【００８１】
ハニカム構造体１００の形状は特に限定されない。ハニカム構造体１００の形状としては、例えば、底面の外周形状が円形の筒状（円筒形状）、底面の外周形状がオーバル形状の筒状、底面の外周形状が多角形（四角形、五角形、六角形、七角形、八角形等）の筒状等を挙げることができる。また、ハニカム構造体の大きさは、底面全体の面積が２０００〜２００００ｍｍ２であることが好ましく、４０００〜１００００ｍｍ２であることが更に好ましい。また、ハニカム構造体の中心軸方向の長さは、５０〜２００ｍｍであることが好ましく、７５〜１５０ｍｍであることが更に好ましい。
【００８２】
ハニカム構造体１００のアイソスタティック強度は、１ＭＰａ以上であることが好ましく、３ＭＰａ以上であることが更に好ましい。アイソスタティック強度は、値が大きいほど好ましいが、ハニカム構造体１００の材質、構造等を考慮すると、１０ＭＰａ程度が上限となる。アイソスタティック強度が１ＭＰａ未満であると、ハニカム構造体を触媒担体等として使用する際に、破損し易くなることがある。アイソスタティック強度は水中にて静水圧をかけて測定した値である。
【００８３】
（５）通電発熱性触媒担体：
本発明のハニカム構造体の製造方法の一実施形態によって作製されたハニカム構造体は、通電発熱性触媒担体として用いることができる。「通電発熱性触媒担体」とは、通電（電流を流すこと）することにより発熱する「触媒担体」を意味する。
【００８４】
本発明のハニカム構造体の製造方法の一実施形態によって作製されたハニカム構造体を通電発熱性触媒担体として使用すると、温度変化による比抵抗の変化量が小さく、通電により発熱させることが可能である。そのため、当該通電発熱性触媒担体に触媒を担持して排ガスの浄化に使用した場合には、通電発熱性触媒担体は温度変化しても比抵抗の変化が少ないため、通電による発熱を安定して行うことができる。
【００８５】
本発明のハニカム構造体の製造方法の一実施形態によって作製されたハニカム構造体を通電発熱性触媒担体として使用する場合、当該通電発熱性触媒担体は、上記作製されたハニカム構造体からなるものであってもよい。また、当該通電発熱性触媒担体は、上記作製されたハニカム構造体以外の構成要素を備えるものであってもよい。上記通電発熱性触媒担体における、ハニカム構造体以外の構成要素としては、例えば、電圧を印加するための電極等を挙げることができる。この場合、上記通電発熱性触媒担体は、ハニカム構造体と、ハニカム構造体に電圧を印加する電極とを備えるものとなる。
【実施例】
【００８６】
以下、本発明の炭化珪素質セラミックスの製造方法を実施例により更に具体的に説明するが、本発明は、これらの実施例によって何ら限定されるものではない。【００８７】
（実施例１）
４Ｈ型炭化珪素結晶の含有率が０．１質量％の炭化珪素粉末、４Ｈ型炭化珪素結晶の含有率が２６．０質量％の炭化珪素粉末及び金属珪素粉末を、６７．５：２．５：３０．０の質量割合で混合した。炭化珪素粉末は、炭化珪素質セラミックス粉末である。これに、バインダとしてヒドロキシプロピルメチルセルロース、造孔材として吸水性樹脂を添加すると共に、水を添加して成形原料とした。得られた成形原料を真空土練機により混練し、円柱状の坏土を作製した。ここで、炭化珪素粉末と金属珪素粉末とを合わせて（総称して）、「セラミックス原料」と称することがある。また、４Ｈ型炭化珪素結晶の含有率が０．１質量％の炭化珪素粉末が、「低４Ｈ型炭化珪素粉末」である。そして、４Ｈ型炭化珪素結晶の含有率が２６．０質量％の炭化珪素粉末が、「高４Ｈ型炭化珪素粉末」である。バインダの含有量はセラミックス原料全体を１００質量部としたときに７質量部であった。また、造孔材の含有量はセラミックス原料全体を１００質量部としたときに３質量部であった。また、水の含有量はセラミックス原料全体を１００質量部としたときに４２質量部であった。炭化珪素粉末の平均粒子径は３０μｍであり、金属珪素粉末の平均粒子径は６μｍであった。また、造孔材の平均粒子径は、２５μｍであった。炭化珪素粉末、金属珪素粉末及び造孔材の平均粒子径は、レーザー回折法で測定した値である。【００８８】
得られた円柱状の坏土を押出成形機を用いて成形し、円筒形状のハニカム成形体を得た。得られたハニカム成形体を高周波誘電加熱乾燥した後、熱風乾燥機を用いて１２０℃で２時間乾燥し、両端部を所定量切断した。【００８９】
その後、ハニカム成形体を、脱脂し、焼成し、更に酸化処理してハニカム構造体（炭化珪素質セラミックス）を得た。脱脂の条件は、５５０℃で３時間とした。焼成の条件は、アルゴン雰囲気下で、１４５０℃、２時間とした。酸化処理の条件は、１３００℃で１時間とした。得られたハニカム構造体には、窒素は固溶されていない。【００９０】
得られたハニカム構造体の隔壁の平均細孔径は１５μｍであり、気孔率は４０％であった。平均細孔径および気孔率は、水銀ポロシメータにより測定した値である。また、ハニカム構造体の、隔壁の厚さは１２０μｍであり、セル密度は９０セル／ｃｍ２であった。また、ハニカム構造体の底面は直径９０ｍｍの円形であり、ハニカム構造体のセルの延びる方向における長さは１００ｍｍであった。また、得られたハニカム構造体のアイソスタティック強度は７ＭＰａであった。アイソスタティック強度は水中で静水圧をかけて測定した破壊強度である。また、得られたハニカム構造体の隔壁を構成する炭化珪素粒子の平均粒子径は、３０μｍであった。ハニカム構造体の隔壁を構成する炭化珪素粒子の平均粒子径は、炭化珪素質セラミックスの断面をＳＥＭ観察して、画像処理装置によって計測した値である。【００９１】
得られたハニカム構造体について、以下の方法で「比抵抗（Ｒ２０、ＲＭｉｎ、Ｒ２０−ＲＭｉｎ）」、「最小比抵抗となる温度（ＴＲ−Ｍｉｎ）」、「通電時の安定性」及び「耐熱性」の測定を行った。また、以下の方法で、炭化珪素質セラミックス（ハニカム構造体）中の結晶構造の比率を測定した。結果を表２に示す。【００９２】
表２において、「結晶構造比率（質量％）」の欄は、焼成体中の炭化珪素質セラミックス中の炭化珪素結晶全体に対する、各結晶構造（４Ｈ型炭化珪素結晶、６Ｈ型炭化珪素結晶等）の比率（質量％）を示す。また平均粒子径（μｍ）の欄は、炭化珪素質セラミックス中の炭化珪素粒子の平均粒子径（μｍ）を示す。炭化珪素質セラミックス中の炭化珪素粒子の平均粒子径は、炭化珪素質セラミックスの断面をＳＥＭ観察して、画像処理装置（ＩｍａｇｅＪ）によって計測した値である。また、金属珪素の含有率（質量％）は、炭化珪素質セラミックス中の、炭化珪素粒子全体と金属珪素の合計に対する金属珪素の含有率を示す。金属珪素の含有率は、蛍光Ｘ線分析により測定した値である。また、気孔率は、炭化珪素質セラミックスからなるハニカム構造体の隔壁の気孔率を示す。【００９３】
また、表２の「通電時の安定性」の欄においては、通電時の担体内の温度分布が５０℃以下の場合を「Ａ」とした。そして、通電時の担体内の温度分布が１００℃以下（且つ、５０℃超）の場合を「Ｂ」とした。そして、通電時の担体内の温度分布が１００℃超の場合を「Ｃ」とした。ここで、「担体内の温度分布が５０℃以下」というときの「担体内の温度分布」は、担体内の最高温度と最低温度との差を意味する。「Ａ」及び「Ｂ」は、いずれも合格である。また、表２の「耐熱性」の欄においては、３Ｃ型炭化珪素結晶の転移率が、元の含有率の５％以下の場合を「Ａ」とした。そして、３Ｃ型炭化珪素結晶の転移率が、元の含有率の１０％以下（且つ、５％超）の場合を「Ｂ」とした。「Ａ」及び「Ｂ」は、いずれも合格である。【００９４】
（比抵抗の測定）
ハニカム構造体（炭化珪素質セラミックス）から、４ｍｍ×２ｍｍ×４０ｍｍの試験片を切り出し、４端子法により抵抗値を測定する。抵抗値は、２０℃で測定し、更に、１００℃から８００℃まで、１００℃毎に測定する。得られた抵抗値より、比抵抗を算出する。【００９５】
（結晶構造の比率の測定）
炭化珪素の結晶多形の定量は、粉末試料のＸ線回折法（Ｒｕｓｋａの方法（Ｊ．Ｍａｔｅｒ．Ｓｃｉ．，１４，２０１３−２０１７（１９７９）））で行う。【００９６】
（最小比抵抗となる温度）
「比抵抗の測定」において、比抵抗の値が最小となる温度を「最小比抵抗となる温度（ＴＲ−Ｍｉｎ）」とする。【００９７】
（通電時の安定性）
通電時の安定性は、６００Ｖで通電した時の担体内の温度分布を、熱電対を用いて測定し（ハニカム構造体内を、均等に３９箇所、温度測定する。）、担体内の平均温度が５００℃に達した時の温度分布を求めることにより、評価した。【００９８】
（耐熱性）
耐熱性は、上記「通電時の安定性」の試験と同様にして、担体内の平均温度が５００℃に達するまで、６００Ｖでの通電を行い、５００℃に達した後に通電を止めて５０℃まで冷却する。この昇温、冷却を１サイクルとし、このサイクルを１００サイクル繰り返した後の３Ｃ型炭化珪素結晶の転移率を求めることにより、評価した。３Ｃ型炭化珪素結晶の転移率は、耐熱試験前の３Ｃ型炭化珪素結晶の含有率から耐熱性試験後の３Ｃ型炭化珪素結晶の含有率を引いた値を、耐熱試験前の３Ｃ型炭化珪素結晶の含有率で除して、得られた値を１００倍した値である。【００９９】
【表１】
2012043752.tif 000002
【０１００】
【表２】
2012043752.tif 000003
【０１０１】
（実施例２〜３１、比較例１，２）
製造条件の一部を、表１に示すように変更した以外は、実施例１と同様にしてハニカム構造体（炭化珪素質セラミックス）を作製した。得られたハニカム構造体について、上記方法で「比抵抗」の測定を行った。結果を表２に示す。尚、表１において、「低４Ｈ型炭化珪素粉末」の「含有率（質量％）」の欄は、炭化珪素粉末全体と金属珪素の合計に対する、「低４Ｈ型炭化珪素粉末」の含有率を示す。また、「高４Ｈ型炭化珪素粉末」の「含有率（質量％）」の欄は、炭化珪素粉末全体と金属珪素の合計に対する、「高４Ｈ型炭化珪素粉末」の含有率を示す。「低４Ｈ型炭化珪素粉末」の「結晶構造比率（質量％）」の欄は、低４Ｈ型炭化珪素粉末中の炭化珪素結晶全体に対する、各結晶構造（４Ｈ型炭化珪素結晶、６Ｈ型炭化珪素結晶等）の比率（質量％）を示す。また、「高４Ｈ型炭化珪素粉末」の「結晶構造比率（質量％）」の欄は、高４Ｈ型炭化珪素粉末中の炭化珪素結晶全体に対する、各結晶構造（４Ｈ型炭化珪素結晶、６Ｈ型炭化珪素結晶等）の比率（質量％）を示す。また、金属珪素の含有率（質量％）は、炭化珪素粉末全体と金属珪素の合計に対する金属珪素の含有率を示す。また、造孔材の含有量は、「炭化珪素粉末全体と金属珪素の合計」を１００質量部としたときの、含有比（質量部）で示している。【０１０２】
表１、表２より、実施例１〜３１の炭化珪素質セラミックスの製造方法によって、４Ｈ型炭化珪素結晶の含有率が所望の値に調整された炭化珪素質セラミックス（ハニカム構造体）を得ることができることがわかる。そして、４Ｈ型炭化珪素結晶の含有率を所望の値に調整したことにより、２０℃における比抵抗（Ｒ２０）と、最小比抵抗（ＲＭｉｎ）との差（Ｒ２０−ＲＭｉｎ）が小さく、比抵抗の温度変化が小さい炭化珪素質セラミックス（ハニカム構造体）が得られたことがわかる。これに対し、比較例１の炭化珪素質セラミックスの製造方法は、原料として、１種類の炭化珪素質セラミックス粉末しか使用しておらず、更に、その炭化珪素質セラミックス粉末が４Ｈ型炭化珪素結晶を含有しない。そのため、得られた炭化珪素質セラミックス（ハニカム構造体）は、Ｒ２０−ＲＭｉｎが大きく、比抵抗の温度変化が小さいものであることがわかる。また、得られた炭化珪素質セラミックス（ハニカム構造体）は、最小比抵抗となる温度が高いことが分かる。また、比較例２の炭化珪素質セラミックスの製造方法は、原料として、１種類の炭化珪素質セラミックス粉末しか使用していないため、４Ｈ型炭化珪素結晶の含有率が所望の値に調整されていないことがわかる。これにより、比較例２の炭化珪素質セラミックスの製造方法により製造された炭化珪素質セラミックスは、４Ｈ型炭化珪素結晶の含有率が大き過ぎるため、２０℃における比抵抗（Ｒ２０）が小さいと考えられる。そして、そのために、比較例２の炭化珪素質セラミックスの製造方法により製造された炭化珪素質セラミックスは、通電により発熱する効果が低いと考えられる。
【産業上の利用可能性】
【０１０３】
本発明の炭化珪素質セラミックスの製造方法は、発熱体として利用することができる炭化珪素質セラミックスの製造に好適に利用することができる。また、本発明のハニカム構造体の製造方法は、自動車の排ガスを浄化する排ガス浄化装置用の触媒担体の製造に好適に利用することができる。
【符号の説明】
【０１０４】
１：隔壁、２：セル、３：外周壁、１１：一方の端面、１２：他方の端面、１００：ハニカム構造体。
【図１】
2012043752.tif 000004
【図２】
2012043752.tif 000005
【国際調査報告】
2012043752.tif 000006
2012043752.tif 000007